Окрашивающий раствор, придающий флуоресценцию, для стоматологической керамики

1. Раствор для окрашивания и придания флуоресценции стоматологическому изделию на основе диоксида циркония, при этом раствор содержит:
растворитель,
окрашивающий агент, содержащий ионы металлов, выбранные из Tb, Er, Pr, Μn и их комбинаций,
флуоресцентный агент, содержащий ионы Bi,
причем раствор не содержит ионы Fe в количестве более, чем приблизительно 0,05 мас.% относительно массы всего раствора.
2. Раствор по п. 1, отличающийся тем, что молярное соотношение ионов флуоресцентного агента и ионов окрашивающего агента находится в диапазоне от приблизительно 1:10 до приблизительно 1:2000 или от приблизительно 1:20 до приблизительно 1:1500.
3. Раствор по п. 1, отличающийся тем, что растворитель выбран из воды, спиртов, кетонов, гликолей и их комбинаций.
4. Раствор по п. 1, отличающийся тем, что дополнительно содержит, по меньшей мере, один или все из следующих компонентов:
комплексообразующий агент(ы),
загуститель(и),
маркерное вещество(а),
добавку(и).
5. Раствор по п. 1, отличающийся тем, что дополнительно характеризуется, по меньшей мере, одним или всеми из следующих признаков:
значение рН: от 0 до 9, если раствор содержит воду,
вязкость: от 1 до 2000 МПа⋅с при 23°С,
является прозрачным.
6. Раствор по п. 1, отличающийся тем, что дополнительно содержит компоненты в следующих количествах:
растворитель: от приблизительно 15 до приблизительно 99 мас.%,
окрашивающий агент: от приблизительно 0,05 до приблизительно 10 мас.%, в расчете относительно ионов металлов данного агента,
флуоресцентный агент: от приблизительно 0,005 до приблизительно 3 мас.%, в расчете относительно ионов металлов данного агента,
мас.% относительно количества раствора.
7. Раствор по п. 1, отличающийся тем, что не содержит, по меньшей мере, один или все из:
ионов, выбранных из Dy, Nd, Sm, Eu и их комбинаций в количестве более чем приблизительно 0,1 мас.% относительно массы раствора,
нерастворимых частиц, выбранных из SiO2, TiO2, ZrO2 и их комбинаций.
8. Раствор по п. 1, отличающийся тем, что дополнительно содержит:
воду в качестве растворителя в количестве от 20 до 95 мас.%,
окрашивающий агент, содержащий ионы Tb, Er, Μn или их комбинации в количестве от 0,2 до 8 мас.%, в расчете относительно ионов металлов,
флуоресцентный агент, содержащий ионы Bi в количестве от 0,02 до 2 мас.%, в расчете относительно ионов металлов,
раствор не содержит ионы Fe в количестве более чем 0,05 мас.%,
раствор не содержит ионы, выбранные из Dy, Nd, Sm, Eu или их комбинаций в количестве более чем приблизительно 0,1 мас.%,
мас.% относительно массы раствора,
раствор имеет значение рН в диапазоне от 0 до 9,
раствор имеет вязкость в диапазоне от 1 до 2000 МПа⋅с при 23°С.
9. Устройство, содержащее резервуар и отверстие, при этом резервуар содержит раствор по любому из пп. 1-8.
10. Способ окрашивания стоматологического изделия на основе диоксида циркония, при этом способ включает стадии, на которых
обеспечивают стоматологическое изделие на основе диоксида циркония, причем стоматологическое изделие на основе диоксида циркония является пористым,
обрабатывают стоматологическое изделие на основе диоксида циркония раствором по любому из пп. 1-8,
необязательно нагревают обработанное пористое стоматологическое изделие на основе диоксида циркония до достижения, по меньшей мере, 99,5% от теоретической плотности.
11. Способ по п. 10, отличающийся тем, что стоматологическое изделие на основе диоксида циркония имеет форму коронки, моста, вкладки, накладки, винира, облицовки, колпачка, каркаса коронки и моста, импланта, абатмента, ортодонтических аппаратов, стоматологических заготовок и их частей.
12. Способ по п. 10, отличающийся тем, что стоматологическое изделие на основе диоксида циркония было получено путем термической обработки аэрогеля на основе диоксида циркония.
13. Способ по любому из пп. 10-12, отличающийся тем, что стоматологическое изделие на основе диоксида циркония характеризуется следующими признаками:
2
a) демонстрирует адсорбцию и десорбцию N типа IV с петлей гистерезиса типа H1 в соответствии с классификацией IUРАС в диапазоне р/р0 от 0,70 до 0,95;
b) средний диаметр соединенных пор: от приблизительно 10 до приблизительно 100 нм;
2
c) удельная поверхность БЭТ: от приблизительно 10 до приблизительно 200 м/г.
14. Набор компонентов, содержащий
устройство, содержащее резервуар и отверстие, при этом резервуар содержит раствор по любому из пп. 1-8,
стоматологическое изделие на основе диоксида циркония, при этом стоматологическое изделие на основе диоксида циркония является пористым,
необязательно оборудование для нанесения, и
необязательно инструкцию по применению.
15. Набор компонентов, содержащий емкость, содержащую окрашивающую жидкость (А), и емкость, содержащую флуоресцентную жидкость (В), при этом
окрашивающая жидкость (А) содержит растворитель и окрашивающий агент, содержащий ионы, выбранные из Tb, Er, Pr, Μn и их комбинаций,
флуоресцентная жидкость (В) содержит растворитель и флуоресцентный агент, содержащий ионы Bi,
причем окрашивающая жидкость (А) и флуоресцентная жидкость (В), при смешивании, не содержат ионы Fe в количестве более чем приблизительно 0,05 мас.% относительно массы смеси.